СПОСОБ ПОЛУЧЕНИЯ АГЛОМЕРАТА ВОССТАНОВЛЕННОГО ЖЕЛЕЗА

1. Способ получения агломерата восстановленного железа, содержащий:
введение агломерата, содержащего
материал, содержащий оксид железа,
углеродный восстановитель,
регулятор температуры плавления, а также вспомогательный материал для регулятора температуры плавления, на под нагревательной печи с подвижным подом;
нагревание агломерата для восстановления оксида железа в агломерате;расплавление образующегося продукта путем дополнительного нагревания для коалесценции железной составляющей,
причем используют агломерат, содержащий регулятор температуры плавления, который имеет средний размер частиц 0,3 мм или менее и в котором содержание частиц диаметром 0,5 мм или менее составляет 55% по массе или более.
2. Способ по п. 1, в котором регулятором температуры плавления является, по меньшей мере, одно из доломита и известняка.
3. Способ по п. 1, в котором вспомогательным материалом для регулятора температуры плавления является флюорит.
4. Способ по любому из пп. 1-3, в котором регулятор температуры плавления находится в центральной части агломерата, средний диаметр частиц регулятора температуры плавления составляет 0,3 мм или менее, а содержание частиц диаметром 0,5 мм или менее в регуляторе температуры плавления составляет 55 % по массе или более.
5. Способ получения агломерата восстановленного железа, содержащий:
введение агломерата, содержащего
материал, содержащий оксид железа,
углеродный восстановитель,
регулятор температуры плавления и
вспомогательный материала для регулятора температуры плавления, на под нагревательной печи с подвижным подом;
нагревание агломерата для восстановления оксида железа в агломерате и
расплавление образующегося продукта путем дополнительного нагревания для коалесценции железной составляющей,
причем используют агломерат, содержащий вспомогательный материал для регулятора температуры плавления, причем вспомогательный материал имеет средний диаметр частиц 90 мкм или менее, а содержание частиц диаметром 50 мкм или менее во вспомогательном материале составляет 35% по массе или более.
6. Способ по п. 5, в котором регулятором температуры плавления является, по меньшей мере, одно из доломита и известняка.
7. Способ по п. 5 или 6, в котором вспомогательным материалом для регулятора температуры плавления является флюорит.